Способ получения жаростойкого материала на основе системы Si-B4C-ZrB2

4
2
2
4
Способ получения жаростойкого материала на основе системы Si-BC-ZrB, включающий приготовление шихты путем смешения исходных компонентов, содержащих кремний, карбид бора и диборид циркония, приготовление связующего вещества, подготовка компактного образца и последующую термообработку полученной заготовки в воздушной среде, отличающийся тем, что в состав шихты вводится добавка из наноразмерных частиц оксида алюминия или диоксида циркония при следующем соотношении исходных компонентов шихты, мас.%: Si - 65-75, ZrB - 10-30, ВС - 10-30, добавка из наноразмерных частиц оксида алюминия или диоксида циркония 12-17, при этом приготовление шихты осуществляют с использованием органического связующего в виде 2%-ного водного раствора карбоксиметилцеллюлозы, после этого густую шихту со связующим помещают в пресс-форму и прессуют образец, далее высушивают полученную заготовку при 70-80°С, после чего подвергают ее заключительному обжигу в силитовой печи при температуре 750-850°С, обеспечивается возможность получения жаростойкого материала, который выдерживает воздействие температуры вплоть до 1400°С, кроме того, улучшаются механические свойства получаемых материалов - модуль упругости и предел прочности на изгиб.